(57)【特許請求の範囲】
【請求項１】
水膨張ゴム発泡体を粘着性ブチルゴムで被覆して形成され、
断面形状が矩形又は台形であり、
前記断面形状が矩形の場合は矩形の一辺側を上面とし、
前記断面形状が台形の場合は台形の短辺側を上面とし、
使用時には前記上面と反対側の下面を接着剤で接着するブチルゴム複合シール材であって、
前記水膨張ゴム発泡体の水膨張率が体積倍率で１．５〜５倍であり、
前記水膨張ゴム発泡体が、表面の一部に露出し、
前記水膨張ゴム発泡体の露出部分は、前記ブチルゴム複合シール材の前記上面面積の３／４〜１／４であることを特徴とするブチルゴム複合シール材。
【請求項２】
水膨張ゴム発泡体の密度が０．２〜０．７ｇ／ｃｍ３ であることを特徴とする請求項１記載のブチルゴム複合シール材。
【請求項３】
被覆ブチルゴム層が水膨張性を有することを特徴とする請求項１又は請求項２のいずれか１項記載のブチルゴム複合シール材。
【発明の詳細な説明】
【０００１】
【発明の属する技術分野】
本発明は、土木、建築等に使用されるコンクリート２次製品、金属製品に適用されるブチルゴム複合シール材に関する。
【０００２】
【従来の技術】
近年、土木、建築分野において、ボックスカルバート、Ｕ字溝、フリューム等の工場生産によるコンクリート２次製品、金属製品（以下コンクリート製品等と称する）が多用されている。これらコンクリート製品等の設置、接続部分には、従来密着性、止水性の向上の目的で、合成ゴムスポンジ等を粘着性ブチルゴムで被覆した粘着性定形シール材（以下ブチルゴム複合シール材と称する）が用いられている。
【０００３】
従来、該ブチルゴム複合シール材は、止水性に優れ、取扱も容易で、且つ安価であることから、コンクリート製品等接続面部分に接着剤等を用いて、通常指定部分に接着、固定、設置される。
従来のブチルゴム複合シールを、コンクリート製品等に使用した場合、粘着性ブチルゴムにより、コンクリート面の微細なひび、小孔等の欠陥にもよく追随し、かつ、該シール材を圧縮した場合、スポンジの反発、復元力により、止水性が向上する効果が確認されている。
ところが、該ブチルゴム複合シール材を適用する間隙が大きく、シール材を充分に圧縮出来ない場合、即ち、圧縮率が小さい場合、スポンジの反発力が不足し、充分な止水性を発揮出来ない場合が多い。このため、該ブチルゴム複合シール材の耐水圧は、０．１〜０．２ＭＰａ程度と考えられ、使用範囲が限定されている。
【０００４】
近年、大型工事、或いは高深度工事の拡大に伴い、更に耐水性の高いシール材が望まれてきており、このための高水圧対応シール材として水膨張ゴムシール材が提案され、シールドトンネル用セグメントには、極めて有効で多用されているが、水膨張ゴムをセグメントに貼り付け、設置後製品間隙をボルト等にて緊結する必要がある。
そのため、ボックスカルバート、Ｕ字溝、フリューム等の通常ボルト・鋼棒緊結が出来ない製品に、安価で、取付等の施行性が容易で、且つ耐水圧性に優れたシール材の提供が望まれていた。
【０００５】
【発明が解決しようとする課題】
本発明は、上記の課題を解決しコンクリート製品等に、安価で、設置が容易で、且つ止水性が極めて優れたブチルゴム複合シール材を提供するものである。
【０００６】
【課題を解決するための手段】
本発明は、水膨張ゴム発泡体を粘着性ブチルゴムで被覆したことを特徴とする止水性、施工性に優れ、且つ経済的に有用なブチルゴム複合シール材（以下本ブチルゴム複合シール材と称する）である。
【０００７】
本発明のブチルゴム複合シール材をボックスカルバート、Ｕ字溝、フリューム等のコンクリート製品等に使用することにより、高深度での使用時及び製品間に若干のずれ、間隙等が発生した場合などにも、漏水のない止水性に優れたコンクリート製品等の土木、建築等構築物の設置、完成が可能となる。
【０００８】
本発明のブチルゴム複合シール材に用いられる水膨張ゴム発泡体は、弾力性、反発力を有する発泡体、柔軟なスポンジであれば特に使用材料は限定されないが、水膨張性を有することが必要であり、ベースゴムとしては天然ゴム、クロロプレンゴム（ＣＲ）等の合成ゴムが使用できる。
該水膨張発泡体の水膨張倍率は、体積膨張倍率で１．５〜５倍であることが望ましい。
体積膨張率が、１．５倍以上であれば、本発明のブチルゴム複合シール材の止水性能が十全に発揮出来、５倍以下であれば、製造時の価格面の上昇を押さえ、経済的に有用なシール材を提供することができる。
【０００９】
更に該水膨張発泡体の密度は、０．２〜０．７ｇ／ｃｍ3の範囲にあることが望ましく、密度が０．２ｇ／ｃｍ3に満たない場合、コンクリート製品等に適用された場合、該発泡体の反発力が充分発揮されず、設置初期止水性の低下を来す場合があり、０．７ｇ／ｃｍ3を超えた場合、本発明のブチルゴム複合シール材の柔軟性低下、重量増加となり、曲線部分への取付施工性不良、シール材の剥がれ等により、止水性能の低下につながる場合がある。
【００１０】
本発明の粘着性ブチルゴムとしては、建築、土木用シール材として広く使用されている粘着性ブチルゴムを用いることが出来る。
本発明の粘着性ブチルゴムはベースゴムとして、ブチルゴム、またはタイヤチューブ等を粉砕したいわゆる再生ブチルゴムを単独で、またはこれらを混合したゴム、及びこれらに更にスチレン−ブタジエンブロック共重合体を混合したゴムを用い、これに軟化剤、カーボンブラック、無機充填剤、および粘着付与剤を添加した粘着性を有するブチルゴムが好ましく用いられる。
上記の粘着付与剤としては、クマロン樹脂、石油系炭化水素樹脂、フェノールテルペン系樹脂およびロジン誘導体等が用いられる。
本発明の粘着性ブチルゴムとしては、特に限定されるわけではないが、通常ＪＩＳ  Ｋ−２５３０に準拠した２０℃の針入度が６０±１０、引張強さが０．０５〜０．１ＭＰａ程度の柔軟性を有するものが好ましい。
【００１１】
更に本発明のブチルゴム複合シール材において、被覆用の粘着性ブチルゴムとして粘着性を有する水膨張性ブチルゴムを使用することは、止水性能を更に向上する本発明の目的に有効である。該水膨張性ブチルゴムの水膨張倍率は、１．２〜２倍程度が有用で、水膨張倍率が１．２倍未満の場合、水膨張機能が充分発揮出来ない場合があり、２倍を超えた場合、シール材取付後、雨水等による水漏れ抵抗性がやや低下する場合がある。
【００１２】
更に本発明のブチルゴム複合シール材において、該水膨張ゴム発泡体を粘着性ブチルゴムで完全に被覆せず、シール材の上面の一部分で水膨張ゴム発泡体層を露出せしめた場合も、本発明の施工性を向上する効果があり、該コンクリート製品等を設置時、位置合わせによるシール材の脱落防止に有用であるが、該水膨張ゴム発泡体の露出部分は、シール材上面面積の３／４〜１／４程度であることが更に好ましい。
【００１３】
【実施例】
以下本発明を実施例をもって更に詳細に説明する。
実施例１〜６、比較例１〜３
表１及び図１〜図４に示すブチルゴム複合シール材について、図５に示す外径５０ｃｍの鋼製止水試験機にシール材下面を接着剤（ＣＲＫボンドＳ−２０３、クロロプレンゴム溶剤系）で接着後、シール材高さの１／２迄圧縮（５０％圧縮）し、水圧０．１ＭＰａおよび０．３ＭＰａでそれぞれ３日間加圧し、漏水の有無および圧力変化を測定した。
表１の実施例に示すごとく、本発明のブチルゴム複合シール材は、高水圧下においても、止水性能の極めて優れたシール材であることが確認された。
【００１４】
【表１】
0004370039.tif 000002
【００１５】
【発明の効果】
本発明の水膨張ゴム発泡体を粘着性ブチルゴムで被覆したブチルゴム複合シール材は、土木、建築等に使用されるコンクリート２次製品、金属製品等に、設置が容易で施工性に優れ、また止水性が極めて優れ、且つ経済性に優れており、産業上極めて有用性が高い。
【図面の簡単な説明】
【図１】本発明のブチルゴム複合シール材の断面図例
【図２】本発明のブチルゴム複合シール材の断面図例
【図３】本発明の上面（４）の一部分がブチルゴム層で被覆されていないブチルゴム複合シール材
【図４】本発明の上面の一部分（４）がブチルゴム層で被覆されていないブチルゴム複合シール材
【図５】止水性能評価に用いた鋼製止水試験機の概要図
【符号の説明】
１  シール材上面
２  被覆ブチルゴム層
３  水膨張ゴム発泡体
４  ブチルゴム複合シール材のブチルゴム層で被覆されていない上面の部分
５  シール材
６  ５０％圧縮時使用のスペーサー
【図１】
0004370039.tif 000003
【図２】
0004370039.tif 000004
【図３】
0004370039.tif 000005
【図４】
0004370039.tif 000006
【図５】
0004370039.tif 000007